"下記工程AおよびBを有することを特徴とする、主相が低温変態生成相で第二相に残留オーステナイトを含む金属組織を備える冷延鋼板の製造方法:A質量で、C:0020超030未満、Si:010超300以下、Mn:100超350以下、P:010以下、S:0010以下、sol.Al:200以下およびN:0010以下を含有し、残部がFeおよび不純物からなる化学組成を有するとともに、方位差15 ゚以上の粒界で囲まれたbcc構造を有する粒およびbct構造を有する粒の平均粒径が60μm以下である熱延鋼板に、冷間圧延を施して冷延鋼板とする冷間圧延工程;およびB前記冷延鋼板にAc3点-40°C以上の温度域で均熱処理を施した後、500°C以下300°C以上の温度域まで冷却し、該温度域で30秒間以上保持する焼鈍工程。前記化学組成が、Feの一部に代えて、質量で、Ti:0050未満、Nb:0050未満およびV:050以下からなる群から選択される1種または2種以上を含有するものである請求項1に記載の冷延鋼板の製造方法。前記化学組成が、Feの一部に代えて、質量で、Cr:10以下、Mo:050以下およびB:0010以下からなる群から選択される1種または2種以上を含有するものである請求項1または請求項2に記載の冷延鋼板の製造方法。前記化学組成が、Feの一部に代えて、質量で、Ca:0010以下、Mg:0010以下、REM:0050以下およびBi:0050以下からなる群から選択される1種または2種以上を含有するものである請求項1から請求項3のいずれかに記載の冷延鋼板の製造方法。上述の特許文献7において開示される技術は、熱間圧延終了後、オーステナイトに蓄積された加工歪みを解放させず、加工歪みを駆動力としてフェライト変態させることにより、微細粒組織が形成され加工性および熱的安定性が向上した冷延鋼板が得られる点において優れている。しかし、近年のさらなる高性能化のニーズにより、高い強度と良好な延性と良好な加工硬化性と良好な伸びフランジ性とを同時に具備する冷延鋼板が求められている。本発明は、そのような要請に応えるためになされたものである。具体的には、本発明の課題は、優れた延性、加工硬化性および伸びフランジ性を有する引張強度が780MPa以上の高張力冷延鋼板の製造方法を提供することである。本発明者らは、高張力冷延鋼板の機械特性に及ぼす化学組成および製造条件の影響について詳細な調査を行った。なお、本明細書において、化学組成における各元素の含有量を示すとはすべて質量を意味する。一連の供試鋼は、質量で、C:0020超030未満、Si:010超300以下、Mn:100超350以下、P:010以下、S:0010以下、sol.Al:200以下、N:0010以下を含有する化学組成を有するものであった。このような化学組成を有するスラブを、1200°Cに加熱した後、Ar3点以上の温度範囲で種々の圧下パターンで板厚20mmまで熱間圧延し、熱間圧延後、種々の冷却条件で720°C以下の温度域まで冷却し、5~10秒間空冷した後、90°C/s以下の冷却速度で種々の温度まで冷却し、この温度を巻取温度とし、同温度に保持された電気加熱炉中に装入して30分間保持した後、20°C/hの冷却速度で炉冷却して巻取後の徐冷をシミュレートした。得られた熱延鋼板を酸洗し、50の圧延率で板厚10mmまで冷間圧延した。連続焼鈍シミュレーターを用いて、得られた冷延鋼板を種々の温度に加熱し、95秒間保持した後、冷却し、焼鈍鋼板を得た。熱延鋼板および焼鈍鋼板から組織観察用試験片を採取し、光学顕微鏡および電子線後方散乱パターン解析装置EBSPを備えた走査電子顕微鏡SEM用いて、鋼板表面から板厚の1/4深さ位置において金属組織を観察すると共に、X線回折装置XRDを用いて、焼鈍鋼板の鋼板表面から1/4深さ位置において残留オーステナイトの体積率を測定した。また、焼鈍鋼板から圧延方向と直交する方向に沿って引張試験片を採取し、引張試験を行い、延性を全伸びにより評価し、加工硬化性を歪み範囲が5~10の加工硬化指数n値により評価した。さらに、焼鈍鋼板から100mm角の穴拡げ試験片を採取し、穴拡げ試験を行い、伸びフランジ性を評価した。穴拡げ試験では、クリアランス125で直径10mmの打ち抜き穴を開け、先端角60°の円錐ポンチで打ち抜き穴を押し拡げ、板厚を貫通する割れが発生したときの穴の拡大率穴拡げ率を測定した。これらの予備試験の結果、次のAないしFの知見を得た。A熱間圧延直後に水冷により急冷するいわゆる直後急冷プロセスを経て製造された熱延鋼板、具体的には、熱間圧延完了から040秒間以内に780°C以下の温度域まで急冷して製造された熱延鋼板を、冷間圧延し焼鈍すると、焼鈍温度の上昇に伴い、冷延鋼板の延性および伸びフランジ性が向上するが、焼鈍温度が高すぎると、オーステナイト粒が粗大化し、焼鈍鋼板の延性および伸びフランジ性が急激に劣化する場合がある。B熱延条件を制御して、熱延鋼板におけるbcc体心立方構造を有する粒およびbct体心正方構造を有する粒以下、これらを総称してbcc粒ともいうの粒径を微細化することで、冷間圧延後、高温で焼鈍した際に起こりうるオーステナイト粒の粗大化が抑制される。この理由は明らかではないが、bcc粒の結晶粒界は焼鈍時に変態によるオーステナイトの核生成サイトとして機能するため、bcc粒を微細にすることで核生成頻度が上昇し、焼鈍温度が高温であってもオーステナイト粒の粗大化が抑制されることに起因すると推定される。C熱間圧延の最終圧下量を上昇させると、熱延鋼板中のbcc粒が微細化し、冷間圧延後、高温で焼鈍した際に起こりうるオーステナイト粒の粗大化が抑制される。D鋼中のSi含有量が多いほど、オーステナイト粒の粗大化防止効果が強くなる。この理由は明らかではないが、aSi含有量の増加に伴い、熱延鋼板中のbcc粒が微細化すること、bSi含有量の増加に伴い、熱延鋼板中の鉄炭化物が微細化し、その数密度が増加すること、c鉄炭化物はオーステナイトへの変態における核生成サイトとして機能するため、オーステナイトへの変態における核生成頻度がさらに上昇すること、d未固溶の鉄炭化物の増加により、オーステナイトの粒成長が抑制され、オーステナイトがさらに細粒化すること、に起因すると推定される。Eオーステナイト粒の粗大化を抑制しながら高温で均熱して冷却すると、微細な低温変態生成相を主相とし、第二相に微細な残留オーステナイトを含んだ金属組織が得られる。図1は、最終圧下量を板厚減少率で42、圧延完了温度を900°C、急冷停止温度を660°C、圧延完了から急冷停止までの時間を016秒として熱間圧延し、巻取温度を520°Cとし、熱延鋼板を冷間圧延し、均熱温度850°Cで焼鈍して得られた焼鈍鋼板において、残留オーステナイトの粒径分布を調査した結果を示すグラフである。図2は、同一の化学組成を有するスラブを、直後急冷を行わず常法によって熱間圧延し、冷間圧延し焼鈍して得られた焼鈍鋼板において、残留オーステナイトの粒径分布を調査した結果を示すグラフである。図1と図2との比較から、適切な直後急冷プロセスを経て製造された焼鈍鋼板図1では、粗大な残留オーステナイト粒の生成が抑制され、残留オーステナイトが微細に分散することが分かる。Fこのような金属組織を有する冷延鋼板は、高強度でありながら良好な延性、良好な加工硬化性および良好な伸びフランジ性を示す。以上の結果から、Siを一定量以上含有させた鋼を熱間圧延した後、直後急冷することで得られた、bcc粒が微細粒化した熱延鋼板を冷間圧延し、高温で焼鈍した後、冷却することにより、主相が低温変態生成相で第二相に微細な残留オーステナイトを含み、粗大なオーステナイト粒が少ない金属組織を有する、延性、加工硬化性および伸びフランジ性に優れた冷延鋼板を製造することができることが判明した。以上の知見に基づき完成された本発明は次のとおりである。1下記工程AおよびBを有することを特徴とする、主相が低温変態生成相で第二相に残留オーステナイトを含む金属組織を備える冷延鋼板の製造方法:A質量で、C:0020超030未満、Si:010超300以下、Mn:100超350以下、P:010以下、S:0010以下、sol.Al:200以下およびN:0010以下を含有し、残部がFeおよび不純物からなる化学組成を有するとともに、方位差15 ゚以上の粒界で囲まれたbcc構造を有する粒およびbct構造を有する粒の平均粒径が60μm以下である熱延鋼板に、冷間圧延を施して冷延鋼板とする冷間圧延工程;およびC前記冷延鋼板にAc3点-40°C以上の温度域で均熱処理を施した後、500°C以下300°C以上の温度域まで冷却し、該温度域で30秒間以上保持する焼鈍工程。2前記化学組成が、Feの一部に代えて、質量で、Ti:0050未満、Nb:0050未満およびV:050以下からなる群から選択される1種または2種以上を含有するものであることを特徴とする上記1に記載の冷延鋼板の製造方法。3前記化学組成が、Feの一部に代えて、質量で、Cr:10以下、Mo:050以下およびB:0010以下からなる群から選択される1種または2種以上を含有するものであることを特徴とする上記1または上記2に記載の冷延鋼板の製造方法。4前記化学組成が、Feの一部に代えて、質量で、Ca:0010以下、Mg:0010以下、REM:0050以下およびBi:0050以下からなる群から選択される1種または2種以上を含有するものであることを特徴とする上記1から上記3のいずれかに記載の冷延鋼板の製造方法。本発明によれば、プレス成形などの加工に適用できる十分な延性、加工硬化性および伸びフランジ性を有する高張力冷延鋼板が製造できる。従って、本発明は自動車の車体軽量化を通じて地球環境問題の解決に寄与できるなど、産業の発展に寄与するところが大である。本発明に係る方法により製造される高張力冷延鋼板における金属組織および化学組成、ならびにその鋼板を効率的、安定的かつ経済的に製造しうる本発明に係る冷延鋼板の製造方法における圧延、焼鈍条件等について以下に詳述する。1.金属組織本発明により製造される冷延鋼板は、主相が低温変態生成相で第二相に残留オーステナイトを含む金属組織を有する。これは、引張強度を保ちながら、延性、加工硬化性および伸びフランジ性を向上させるのに好適であるからである。主相が、低温変態生成相ではないポリゴナルフェライトであると、引張強度および伸びフランジ性の確保が困難となる。主相とは体積率が最大である相または組織を意味し、第二相とは主相以外の相および組織を意味する。低温変態生成相とは、マルテンサイトやベイナイトといった低温変態により生成される相および組織をいう。これら以外の低温変態生成相としては、ベイニティックフェライトや焼戻しマルテンサイトが例示される。ベイニティックフェライトは、ラス状または板状の形態を呈する点および転位密度が高い点からポリゴナルフェライトと区別され、内部および界面に鉄炭化物が存在しない点からベイナイトと区別される。この低温変態生成相は、2種以上の相および組織、例えば、マルテンサイトとベイニティックフェライトを含んでいてもよい。低温変態生成相が2種以上の相および組織を含む場合は、これらの相および組織の体積率の合計を低温変態生成相の体積率とする。延性を向上させるために、残留オーステナイトの全組織に対する体積率は40超であることが好ましい。さらに好ましくは60超、特に好ましくは90超、最も好ましくは120超である。一方、残留オーステナイトの体積率が過剰であると伸びフランジ性が劣化する。したがって、残留オーステナイトの体積率は250未満とすることが好ましい。さらに好ましくは180未満、特に好ましくは160未満、最も好ましくは140未満である。低温変態生成相を主相とし、第二相に残留オーステナイトを含む金属組織をもつ冷延鋼板では、残留オーステナイトを細粒化すると、延性、加工硬化性および伸びフランジ性が著しく向上するので、残留オーステナイトの平均粒径を080μm未満とすることが好ましい。070μm未満とすることはさらに好ましく、060μm未満とすることは特に好ましい。残留オーステナイトの平均粒径の下限は特に限定しないが、015μm以下に微細化するためには、熱間圧延の最終圧下量を非常に高くする必要があり、製造負荷が著しく高まる。したがって、残留オーステナイトの平均粒径の下限は015μm超とすることが好ましい。低温変態生成相を主相とし第二相に残留オーステナイトを含む金属組織をもつ冷延鋼板では、残留オーステナイトの平均粒径が小さくても、粗大な残留オーステナイト粒が多く存在すると、加工硬化性および伸びフランジ性が損なわれ易い。そのため、粒径が12μm以上の残留オーステナイト粒の数密度は、30×10-2個/μm2以下とすることが好ましい。この数密度は20×10-2個/μm2以下であればさらに好ましく、15×10-2個/μm2以下であれば特に好ましく、10×10-2個/μm2以下であれば最も好ましい。延性および加工硬化性をさらに向上させるために、第二相に残留オーステナイト以外にポリゴナルフェライトを含むことが好ましい。ポリゴナルフェライトの全組織に対する体積率は20超とすることが好ましい。さらに好ましくは80超、特に好ましくは130超である。一方、ポリゴナルフェライトの体積率が過剰になると、伸びフランジ性が劣化する。したがって、ポリゴナルフェライトの体積率は270未満とすることが好ましい。さらに好ましくは240未満、特に好ましくは180未満である。また、ポリゴナルフェライトは、細粒であるほど延性および加工硬化性を向上させる効果が増すので、ポリゴナルフェライトの平均結晶粒径は50μm未満とすることが好ましい。さらに好ましくは40μm未満、特に好ましくは30μm未満である。伸びフランジ性をさらに向上させるために、低温変態生成相に含まれる焼戻しマルテンサイトの体積率は、全組織に対し500未満とすることが好ましい。さらに好ましくは350未満、特に好ましくは100未満である。引張強度を高めるために、低温変態生成相はマルテンサイトを含むことが好ましい。この場合、マルテンサイトの全組織に対する体積率は40超とすることが好ましい。さらに好ましくは60超、特に好ましくは100超である。一方、マルテンサイトの体積率が過剰になると伸びフランジ性が劣化する。このため、組織全体に占めるマルテンサイトの体積率は150未満とすることが好ましい。本発明に係る冷延鋼板の金属組織は、次のようにして測定する。すなわち、低温変態生成相およびポリゴナルフェライトの体積率は、鋼板から試験片を採取し、圧延方向に平行な縦断面を研磨し、ナイタールまたはピクリン酸で腐食処理した後、鋼板表面から板厚の14深さ位置においてSEMを用いて金属組織を観察し、画像処理により、低温変態生成相とポリゴナルフェライトの面積率を測定し、面積率は体積率と等しいとしてそれぞれの体積率を求める。ポリゴナルフェライトの平均粒径は、視野中でポリゴナルフェライト全体が占める面積をポリゴナルフェライトの結晶粒数で除し、円相当直径を求め、それを平均粒径とする。残留オーステナイトの体積率は、鋼板から試験片を採取し、鋼板表面から板厚の1/4深さ位置まで圧延面を化学研磨し、XRD用いてX線回折強度を測定して求める。残留オーステナイト粒の粒径および残留オーステナイトの平均粒径は、次のようにして測定する。すなわち、鋼板から試験片を採取し、圧延方向に平行な縦断面を電解研磨し、鋼板表面から板厚の1/4深さ位置において、EBSPを備えたSEMを用いて金属組織を観察する。面心立方晶型の結晶構造からなる相fcc相として観察され、母相に囲まれた領域を一つの残留オーステナイト粒とし、画像処理により、残留オーステナイト粒の数密度単位面積あたりの粒数および個々の残留オーステナイト粒の面積率を測定する。視野中で個々の残留オーステナイト粒が占める面積から個々のオーステナイト粒の円相当直径を求め、それらの平均値を残留オーステナイトの平均粒径とする。なお、EBSPによる組織観察では、板厚方向に50μm以上で圧延方向に100μm以上の大きさの領域において、01μm刻みで電子ビームを照射して相の判定を行う。得られた測定データの内、信頼性指数ConfidenceIndexが01以上のものを有効なデータとして粒径測定に用いる。また、測定ノイズにより残留オーステナイトの粒径が過小に評価されることを防ぐため、円相当直径が015μm以上の残留オーステナイト粒のみを有効な粒として、平均粒径の算出を行う。本発明では、冷延鋼板の場合は鋼板表面から板厚の1/4深さ位置、めっき鋼板の場合は基材である鋼板とめっき層との境界から基材である鋼板の板厚の1/4深さ位置において、上述の金属組織を規定する。以上の金属組織上の特徴に基づいて実現されうる機械特性として、本発明の冷延鋼板は、衝撃吸収性を確保するために、圧延方向と直交する方向において780MPa以上の引張強度TSを有していることが好ましく、950MPa以上であればさらに好ましい。一方で、延性を確保するために、TSは1180MPa未満であることが好ましい。また、プレス成形性の観点からは、圧延方向と直交する方向の全伸びEl0を下記式1に基づいて板厚12mm相当の全伸びに換算した値をEl、日本工業規格JISZ2253に準拠し歪み範囲を5~10とし、5と10の2点の公称歪みおよびこれらに対応する試験力を用いて算出される加工硬化指数をn値、日本鉄鋼連盟規格JFST1001に準拠して測定される穴拡げ率をλとしたとき、TS×Elの値が15000MPa以上、TS×n値の値が150MPa以上、およびTS17×λの値が4500000MPa17以上であることが好ましい。El=El0×12/t0021ここで、式中のEl0はJIS5号引張試験片を用いて測定された全伸びの実測値を、t0は測定に供したJIS5号引張試験片の板厚を表し、Elは板厚が12mmである場合に相当する全伸びの換算値である。TS×Elは強度と全伸びのバランスから延性を評価するための指標であり、TS×n値は強度と加工硬化指数のバランスから加工硬化性を評価するための指標であり、TS17×λは強度と穴拡げ率のバランスから穴拡げ性を評価するための指標である。TS×Elの値が19000MPa以上、TS×n値の値が160MPa以上、TS17×λの値が5500000MPa17以上であることがさらに好ましい。加工硬化指数は、自動車部品をプレス成形する際に生じる歪みが5~10程度であることから、引張試験における歪み範囲5~10に対するn値で表した。鋼板の全伸びが高くても、n値が低い場合には自動車部品のプレス成形において歪み伝播性が不十分となり、局所的な板厚減少等の成形不良が発生しやすい。また、形状凍結性の観点からは、降伏比が80未満であることが好ましく、75未満であることはさらに好ましく、70未満であれば特に好ましい。2.鋼の化学組成C:0020超030未満C含有量が0020以下では上記の金属組織を得ることが困難となる。したがって、C含有量は0020超とする。好ましくは0070超、さらに好ましくは010超、特に好ましくは014超である。一方、C含有量が030以上では鋼板の伸びフランジ性が損なわれるばかりか溶接性が劣化する。したがって、C含有量は030未満とする。好ましくは025未満、さらに好ましくは020未満、特に好ましくは017未満である。Si:010超300以下Siは、焼鈍中のオーステナイト粒成長抑制を通じ、延性、加工硬化性および伸びフランジ性を改善する作用を有する。また、オーステナイトの安定性を高める作用を有し、上記の金属組織を得るのに有効な元素である。Si含有量が010以下では上記作用による効果を得ることが困難となる。したがって、Si含有量は010超とする。好ましくは060超、さらに好ましくは090超、特に好ましくは120超である。一方、Si含有量が300超では鋼板の表面性状が劣化する。さらに、化成処理性およびめっき性が著しく劣化する。したがって、Si含有量は300以下とする。好ましくは200未満、さらに好ましくは180未満、特に好ましくは160未満である。後述するAlを含有する場合は、Si含有量とsol.Al含有量が下記式2を満足することが好ましく、下記式3を満足するとさらに好ましく、下記式4を満足すると特に好ましい。Sisol.Al>0602Sisol.Al>0903Sisol.Al>1204ここで、式中のSiは鋼中でのSi含有量を、sol.Alは酸可溶性のAl含有量を質量にて表したものである。Mn:100超350以下Mnは、鋼の焼入性を向上させる作用を有し、上記の金属組織を得るのに有効な元素である。Mn含有量が100以下では上記の金属組織を得ることが困難となる。したがって、Mn含有量は100超とする。好ましくは150超、さらに好ましくは180超、特に好ましくは210超である。Mn含有量が過剰となると、熱延鋼板の金属組織において、圧延方向に展伸した粗大な低温変態生成相が生じ、冷間圧延および焼鈍後の金属組織において粗大な残留オーステナイト粒が増加し、加工硬化性および伸びフランジ性が劣化する。したがって、Mn含有量は350以下とする。好ましくは300未満、さらに好ましくは280未満、特に好ましくは260未満である。P:010以下Pは、不純物として鋼中に含有される元素であり、粒界に偏析して鋼を脆化させる。このため、P含有量は少ないほど好ましい。したがって、P含有量は010以下とする。好ましくは0050未満、さらに好ましくは0020未満、特に好ましくは0015未満である。S:0010以下Sは、不純物として鋼中に含有される元素であり、硫化物系介在物を形成して伸びフランジ性を劣化させる。このため、S含有量は少ないほど好ましい。したがって、S含有量は0010以下とする。好ましくは0005未満、さらに好ましくは0003未満、特に好ましくは0002未満である。sol.Al:200以下Alは、溶鋼を脱酸する作用を有する。本発明においては、Alと同様に脱酸作用を有するSiを含有させるため、Alは必ずしも含有させる必要はない。すなわち、不純物レベルであってもよい。脱酸の促進を目的として含有させる場合には、sol.Alとして00050以上含有させることが好ましい。さらに好ましいsol.Al含有量は0020超である。また、Alは、Siと同様にオーステナイトの安定性を高める作用を有し、上記の金属組織を得るのに有効な元素であるので、この目的でAlを含有させることもできる。この場合、sol.Al含有量は好ましくは0040超、さらに好ましくは0050超、特に好ましくは0060超である。一方、sol.Al含有量が高すぎると、アルミナに起因する表面疵が発生しやすくなるばかりか、変態点が大きく上昇し低温変態生成相を主相とする金属組織を得ることが困難となる。したがって、sol.Al含有量は200以下とする。好ましくは060未満、さらに好ましくは020未満、特に好ましくは010未満である。N:0010以下Nは、不純物として鋼中に含有される元素であり、延性を劣化させる。このため、N含有量は少ないほど好ましい。したがって、N含有量は0010以下とする。好ましくは0006以下であり、さらに好ましくは0005以下である。本発明に係る鋼板は、以下に列記する元素を任意元素として含有してもよい。Ti:0050未満、Nb:0050未満およびV:050以下からなる群から選択される1種または2種以上Ti、NbおよびVは、熱間圧延工程で再結晶を抑制することにより加工歪みを増大させ、熱延鋼板の金属組織を微細化する作用を有する。また、炭化物または窒化物として析出し、焼鈍中のオーステナイトの粗大化を抑制する作用を有する。したがって、これらの元素の1種または2種以上を含有させてもよい。しかしながら、これらの元素はいずれも過剰に含有させても上記作用による効果が飽和して不経済となる。そればかりか、焼鈍時の再結晶温度が上昇し、焼鈍後の金属組織が不均一となり、伸びフランジ性も損なわれる。さらには、炭化物または窒化物の析出量が増し、降伏比が上昇し、形状凍結性も劣化する。したがって、Ti含有量は0050未満、Nb含有量は0050未満、V含有量は050以下とする。Ti含有量は好ましくは0040未満、さらに好ましくは0030未満であり、Nb含有量は好ましくは0040未満、さらに好ましくは0030未満であり、V含有量は好ましくは030以下であり、さらに好ましくは0050未満である。上記作用による効果をより確実に得るには、Ti:0005以上、Nb:0005以上およびV:0010以上のいずれかを満足させることが好ましい。Tiを含有させる場合にはTi含有量を0010以上とすることがさらに好ましく、Nbを含有させる場合にはNb含有量を0010以上とすることがさらに好ましく、Vを含有させる場合にはV含有量を0020以上とすることがさらに好ましい。Cr:10以下、Mo:050以下およびB:0010以下からなる群から選択された1種または2種以上Cr、MoおよびBは、鋼の焼入性を向上させる作用を有し、上記の金属組織を得るのに有効な元素である。したがって、これらの元素の1種または2種以上を含有させてもよい。しかしながら、これらの元素を過剰に含有させても上記作用による効果が飽和して不経済となる。したがって、Cr含有量は10以下、Mo含有量は050以下、B含有量は0010以下とする。Cr含有量は好ましくは050以下であり、Mo含有量は好ましくは020以下であり、B含有量は好ましくは00030以下である。上記作用による効果をより確実に得るには、Cr:020以上、Mo:005以上およびB:00010以上のいずれかを満足させることが好ましい。Ca:0010以下、Mg:0010以下、REM:0050以下およびBi:0050以下からなる群から選択された1種または2種以上Ca、MgおよびREMは介在物の形状を調整することにより、Biは凝固組織を微細化することにより、ともに伸びフランジ性を改善する作用を有する。したがって、これらの元素の1種または2種以上を含有させてもよい。しかしながら、過剰に含有させても上記作用による効果が飽和して不経済となる。したがって、Ca含有量は0010以下、Mg含有量は0010以下、REM含有量は0050以下、Bi含有量は0050以下とする。好ましくは、Ca含有量は00020以下、Mg含有量は00020以下、REM含有量は00020以下、Bi含有量は0010以下である。上記作用をより確実に得るには、Ca:00005以上、Mg:00005以上、REM:00005以上およびBi:00010以上のいずれかを満足させることが好ましい。なお、REMとは希土類元素を意味し、Sc、Yおよびランタノイドの合計17元素の総称であり、REM含有量はこれらの元素の合計含有量である。3.製造条件冷間圧延工程冷間圧延工程では、上述した化学組成を有するとともに、方位差15 ゚以上の粒界で囲まれたbcc構造を有する粒およびbct構造を有する粒前述したように、これらの粒をbcc粒と総称するの平均粒径が60μm以下である熱延鋼板に、冷間圧延を施して冷延鋼板とする。ここで、bcc粒の平均粒径は以下の方法で算出する。すなわち、鋼板から試験片を採取し、圧延方向に平行な縦断面を電解研磨し、鋼板表面から板厚の1/4深さ位置においてEBSPを備えたSEMを用いて金属組織を観察する。bcc構造またはbct構造を有する粒として観察された方位差15 ゚以上の境界で囲まれた領域を一つの粒とし、下記式5にしたがって算出される値を平均粒径とする。ここでNは、平均粒径評価領域に含まれる結晶粒の数、Aiはi番目i=1,2,,Nの結晶粒の面積、diはi番目の結晶粒の円相当直径をそれぞれ示す。ここで、bcc構造を有する粒とbct構造を有する粒とを一体として扱うのは、EBSPによる金属組織評価では格子定数を考慮しないため、bcc構造を有する粒例えば、ポリゴナルフェライト、ベイニティックフェライト、ベイナイト、焼戻しマルテンサイトとbct構造を有する粒例えば、マルテンサイトとを峻別することが困難であるためである。ここでのEBSPによる組織評価では、板厚方向に50μm、圧延方向板厚方向に垂直な方向に100μmの大きさの領域について、01μm刻みで電子ビームを制御して相の判定を行う。得られた測定データの内、信頼性指数が01以上のものを有効なデータとして粒径測定に用いる。さらに、測定ノイズによる粒径の過小評価を防ぐため、bcc相の評価では、先述した残留オーステナイトの場合とは異なり、粒径が047μm以上のbcc粒のみを有効な粒として上記の粒径算出を行う。15 ゚以上の方位差を有する粒界を有効な粒界として結晶粒径を定義するのは、方位差15 ゚以上の粒界が、逆変態オーステナイト粒の有効な核生成サイトとなって、焼鈍時のオーステナイト粒の粗大化を抑制し、冷延鋼板の加工性向上に大きく寄与するからである。また、熱延鋼板の組織が微細な粒と粗大な粒とが混在した混粒組織の場合、粗大な粒の部分は冷間圧延および焼鈍後に粗大化しやすく、延性や伸びフランジ性が低下する。このような混粒組織の粒径を金属組織の結晶粒径評価として一般的に用いられる切断法で評価した場合、粗大な粒の影響が過小に評価される場合がある。これを避けるために、本発明では粗大な粒の影響を考慮した結晶粒径の算出法として、結晶粒個々の面積を重みとして掛けた上述の5式を用いる。冷間圧延に供する熱延鋼板について上記方法によって算出されるbcc粒の平均粒径が60μmを越える場合、冷間圧延および焼鈍後の金属組織が粗大化し、延性、加工硬化性および伸びフランジ性が損なわれる。よって、熱延鋼板のbcc粒の平均粒径は60μm以下とする。好ましくは40μm以下であり、さらに好ましくは35μm以下である。熱延鋼板を構成する相および組織の種類とその体積率は特に規定せず、ポリゴナルフェライト、アシキュラーフェライト、ベイニティックフェライト、ベイナイト、パーライト、残留オーステナイト、マルテンサイトからなる群から選択される1種または2種以上が混在していてもよい。ただし、熱延鋼板が軟質である方が、冷間圧延の負荷が軽減されると共に、より冷間圧延率を高めて焼鈍組織を微細にすることが可能になる点で好ましい。上述したbcc粒の平均粒径を有する熱延鋼板は、以下のように製造することが好ましい。すなわち、上述した化学組成を有する鋼を、公知の手段により溶製した後に、連続鋳造法により鋼塊とするか、または、任意の鋳造法により鋼塊とした後に分塊圧延する方法等により鋼片とする。連続鋳造工程では、介在物に起因する表面欠陥の発生を抑制するために、鋳型内にて電磁攪拌等の外部付加的な流動を溶鋼に生じさせることが好ましい。鋼塊または鋼片は、一旦冷却されたものを再加熱して熱間圧延に供してもよく、連続鋳造後の高温状態にある鋼塊または分塊圧延後の高温状態にある鋼片をそのまま、あるいは保温して、あるいは補助的な加熱を行って熱間圧延に供してもよい。本明細書では、このような鋼塊および鋼片を、熱間圧延の素材としてスラブと総称する。熱間圧延に供するスラブの温度は、オーステナイトの粗大化を防止するため、1250°C未満とすることが好ましく、1200°C以下とすればさらに好ましい。熱間圧延に供するスラブの温度の下限は特に限定する必要はなく、後述するように熱間圧延をAr3点以上で完了することが可能な温度であればよい。熱間圧延は、圧延完了後にオーステナイトを変態させることにより熱延鋼板の金属組織を微細化するために、Ar3点以上の温度域で完了させる。圧延完了の温度が低すぎると、熱延鋼板の金属組織において、圧延方向に展伸した粗大な低温変態生成相が生じ、冷間圧延および焼鈍後の金属組織が粗大化し、延性、加工硬化性および伸びフランジ性が劣化し易くなる。このため、熱間圧延の完了温度はAr3点以上かつ820°C超とすることが好ましい。さらに好ましくはAr3点以上かつ850°C超であり、特に好ましくはAr3点以上かつ880°C超である。一方、圧延完了の温度が高すぎると、加工歪みの蓄積が不十分となり、熱延鋼板の金属組織を微細化することが困難となる。このため、熱間圧延の完了温度は950°C未満であることが好ましく、920°C未満であるとさらに好ましい。また、製造負荷を軽減するためには、熱間圧延の完了温度を高めて圧延荷重を低下させることが好ましい。この観点からは、熱間圧延の完了温度をAr3点以上かつ780°C超とすることが好ましく、Ar3点以上かつ800°C超とするとさらに好ましい。なお、熱間圧延が粗圧延と仕上圧延とからなる場合には、仕上圧延を上記温度で完了するために、粗圧延と仕上圧延との間で粗圧延材を加熱してもよい。この際、粗圧延材の後端が先端よりも高温となるように加熱することにより、仕上圧延の開始時における粗圧延材の全長にわたる温度の変動を140°C以下に抑制することが望ましい。これにより、コイル内の製品特性の均一性が向上する。粗圧延材の加熱方法は公知の手段を用いて行えばよい。例えば、粗圧延機と仕上圧延機との間にソレノイド式誘導加熱装置を設けておき、この誘導加熱装置の上流側における粗圧延材長手方向の温度分布等に基づいて加熱昇温量を制御してもよい。熱間圧延の圧下量は、最終1パスの圧下量を板厚減少率で15超とすることが好ましい。これは、オーステナイトに導入される加工歪み量を増し、熱延鋼板の金属組織を微細化し、冷間圧延および焼鈍後の金属組織を微細化し、延性、加工硬化性および伸びフランジ性を向上させるためである。最終1パスの圧下量は25超とすることがさらに好ましく、30超とすれば特に好ましく、40超とすれば最も好ましい。圧下量が高くなりすぎると、圧延荷重が上昇して圧延が困難となる。したがって、最終1パスの圧下量は55未満とすることが好ましく、50未満とすればさらに好ましい。圧延荷重を低下させるために、圧延ロールと鋼板の間に圧延油を供給し摩擦係数を低下させて圧延する、いわゆる潤滑圧延を行ってもよい。熱間圧延後は、圧延完了後04秒間以内に780°C以下の温度域まで急冷する。これは、圧延によりオーステナイトに導入された加工歪みの解放を抑制し、加工歪みを駆動力としてオーステナイトを変態させ、熱延鋼板の金属組織を微細化し、冷間圧延および焼鈍後の金属組織を微細化し、延性、加工硬化性および伸びフランジ性を向上させるためである。加工歪みの解放は、急冷を停止するまでの時間が短いほど抑制されるので、圧延完了後急冷を停止するまでの時間は、030秒間以内であることが好ましく、020秒間以内であればさらに好ましい。熱延鋼板の金属組織は、急冷を停止する温度が低いほど細粒化するので、圧延完了後760°C以下の温度域まで急冷することが好ましく、圧延完了後740°C以下の温度域まで急冷することがさらに好ましく、圧延完了後720°C以下の温度域まで急冷することが特に好ましい。また、加工歪みの解放は、急冷中の平均冷却速度が速いほど抑制されるので、急冷中の平均冷却速度を300°C/s以上とすることが好ましく、これにより、熱延鋼板の金属組織を一層微細化することができる。急冷中の平均冷却速度を400°C/s以上とすればさらに好ましく、600°C/s以上とすれば特に好ましい。なお、圧延完了から急冷を開始するまでの時間および、その間の冷却速度は、特に規定する必要がない。急冷を行う設備は特に規定されないが、工業的には水量密度の高い水スプレー装置を用いることが好適であり、圧延板搬送ローラーの間に水スプレーヘッダーを配置し、圧延板の上下から十分な水量密度の高圧水を噴射する方法が例示される。急冷停止後は、鋼板を400°C超の温度域で巻取ることが好ましい。巻取温度が400°C超であると、熱延鋼板において鉄炭化物が充分に析出し、この鉄炭化物が冷間圧延および焼鈍後の金属組織の粗大化抑制効果を有するからである。巻取温度は500°C超であることがさらに好ましい。550°C超であると特に好ましく、580°C超であると最も好ましい。一方、巻取温度が高すぎると、熱延鋼板においてフェライトが粗大となり、冷間圧延および焼鈍後の金属組織が粗大化する。このため、巻取温度は650°C未満とすることが好ましく、620°C未満とするとさらに好ましい。急冷停止から巻取りまでの条件は特に規定しないが、急冷停止後、720~600°Cの温度域で1秒間以上保持することが好ましい。これにより、微細なフェライトの生成が促進される。一方、保持時間が長くなりすぎると生産性が損なわれるので、720~600°Cの温度域における保持時間の上限を10秒間以内とすることが好ましい。720~600°Cの温度域で保持した後は、生成したフェライトの粗大化を防止するために、巻取温度までを20°C/s以上の冷却速度で冷却することが好ましい。冷間圧延工程では、例えば上述した熱間圧延により得ることができる、bcc粒の平均粒径が60μm以下という金属組織を有する熱延鋼板を、必要であれば酸洗等により脱スケールした後、常法に従って冷間圧延する。冷間圧延は、再結晶を促進して冷延圧延および焼鈍後の金属組織を均一化し、伸びフランジ性をさらに向上させるために、冷圧率冷間圧延における圧下率を40以上とすることが好ましい。冷圧率が高すぎると、圧延荷重が増大して圧延が困難となるため、冷圧率の上限を70未満とすることが好ましく、60未満とすることはさらに好ましい。焼鈍工程冷間圧延後の鋼板は、必要に応じて公知の方法に従って脱脂等の処理を施した後、焼鈍する。焼鈍における均熱温度の下限は、Ac3点-40°C以上とする。これは、主相が低温変態生成相で第二相に残留オーステナイトを含む金属組織を得るためである。低温変態生成相の体積率を増加させ、伸びフランジ性を向上させるために、均熱温度はAc3点-20°C超とすることが好ましく、Ac3点超とするとさらに好ましい。しかしながら、均熱温度が高くなり過ぎると、オーステナイトが過度に粗大化して延性、加工硬化性および伸びフランジ性が劣化し易くなる。このため、均熱温度の上限は、Ac3点100°C未満とすることが好ましい。Ac3点50°C未満とするとさらに好ましく、Ac3点20°C未満とすると特に好ましい。均熱温度での保持時間均熱時間は特に限定する必要はないが、安定した機械特性を得るために、15秒間超とすることが好ましく、60秒間超とするとさらに好ましい。一方、保持時間が長くなりすぎると、オーステナイトが過度に粗大化して、延性、加工硬化性および伸びフランジ性が劣化し易くなる。このため、保持時間は、150秒間未満とすることが好ましく、120秒間未満とするとさらに好ましい。焼鈍における加熱過程では、再結晶を促進して焼鈍後の金属組織を均一化し、伸びフランジ性を向上させるために、700°Cから均熱温度までの加熱速度を100°C/s未満とすることが好ましい。80°C/s未満とするとさらに好ましく、50°C/s未満とすると特に好ましい。焼鈍における均熱後の冷却過程では、微細なポリゴナルフェライトの生成を促進し、延性および加工硬化性を向上させるために、100°C/s未満の冷却速度で均熱温度から50°C以上冷却しても良い。均熱後の冷却速度は50°C/s未満であることが好ましい。さらに好ましくは30°C/s未満、特に好ましくは20°C/s未満である。ポリゴナルフェライトの体積率をさらに増加させるためには、100°C/s未満の冷却速度で均熱温度から80°C以上冷却することが好ましい。100°C以上冷却することはさらに好ましく、120°C以上冷却することは特に好ましい。低温変態生成相を主相とする金属組織を得るため、650~500°Cの温度範囲を15°C/s以上の冷却速度で冷却することが好ましい。650~450°Cの温度範囲を15°C/s以上の冷却速度で冷却することはさらに好ましい。冷却速度が速いほど低温変態生成相の体積率が高まるので、冷却速度を30°C/s超とするとさらに好ましく、50°C/s超とすると特に好ましい。一方、冷却速度が速すぎると鋼板の形状が損なわれるので、650~500°Cの温度範囲における冷却速度を200°C/s以下とすることが好ましい。150°C/s未満であるとさらに好ましく、130°C/s未満であれば特に好ましい。残留オーステナイトを得るために、500~300°Cの温度域で30秒間以上保持する。残留オーステナイトの安定性を高めて、延性、加工硬化性および伸びフランジ性を向上させるためには、保持温度域を475~320°Cとすることが好ましい。450~340°Cとすることはさらに好ましく、430~360°Cとすることは特に好ましい。また、保持時間を長くするほど残留オーステナイトの安定性が高まるので、保持時間を60秒間以上とすることが好ましい。120秒間以上とすることはさらに好ましく、300秒間超とすることは特に好ましい。電気めっき鋼板を製造する場合には、上述した方法で製造された冷延鋼板に、必要に応じて表面の清浄化および調整のための周知の前処理を施した後、常法に従って電気めっきを行えばよく、めっき被膜の化学組成および付着量は限定されない。電気めっきの種類として、電気亜鉛めっき、電気Zn-Ni合金めっき等が例示される。溶融めっき鋼板を製造する場合には、上述した方法で焼鈍工程まで行い、500~300°Cの温度域で30秒間以上保持した後、必要に応じて鋼板を加熱してから、めっき浴に浸漬し溶融めっきを施す。残留オーステナイトの安定性を高めて延性、加工硬化性および伸びフランジ性を向上させるためには、保持温度域を475~320°Cとすることが好ましい。450~340°Cとすることはさらに好ましく、430~360°Cとすることは特に好ましい。また、保持時間を長くするほど残留オーステナイトの安定性が高まるので、保持時間を60秒間以上とすることが好ましい。120秒間以上とすることはさらに好ましく、300秒間超とすることは特に好ましい。溶融めっき後再加熱して合金化処理を行ってもよい。めっき被膜の化学組成および付着量は限定されない。溶融めっきの種類として、溶融亜鉛めっき、合金化溶融亜鉛めっき、溶融アルミニウムめっき、溶融Zn-Al合金めっき、溶融Zn-Al-Mg合金めっき、溶融Zn-Al-Mg-Si合金めっき等が例示される。めっき鋼板は、その耐食性をさらに高めるために、めっき後に適当な化成処理を施してもよい。化成処理は、従来のクロメート処理に代わって、ノンクロム型の化成処理液例えば、シリケート系、リン酸塩系などを用いて実施することが好ましい。このようにして得られた冷延鋼板およびめっき鋼板には、常法にしたがって調質圧延を行ってもよい。しかし、調質圧延の伸び率が高いと延性の劣化を招くので、調質圧延の伸び率は10以下とすることが好ましい。さらに好ましい伸び率は05以下である。本発明を、施例を参照しながらより具体的に説明する。実験用真空溶解炉を用いて、表1に示される化学組成を有する鋼を溶解し鋳造した。これらの鋼塊を、熱間鍛造により厚さ30mmの鋼片とした。鋼片を、電気加熱炉を用いて1200°Cに加熱し60分間保持した後、表2に示される条件で熱間圧延を行った。具体的には、実験用熱間圧延機を用いて、Ar3点以上の温度域で6パスの圧延を行い、厚さ2~3mmに仕上げた。最終1パスの圧下率は、板厚減少率で12~42とした。熱間圧延後、水スプレーを使用して種々の冷却条件で650~720°Cまで冷却し、続いて5~10秒間放冷した後、60°C/sの冷却速度で種々の温度まで冷却して、その温度を巻取温度とし、同温度に保持された電気加熱炉中に装入して30分間保持した後、20°C/hの冷却速度で室温まで炉冷却して巻取後の徐冷をシミュレートすることにより、熱延鋼板を得た。得られた熱延鋼板からEBSP測定用試験片を採取し、圧延方向に平行な縦断面を電解研磨した後、鋼板表面から板厚の1/4深さ位置において金属組織を観察し、画像解析により、bcc粒の平均粒径を測定した。具体的には、EBSP測定装置にTSL製OIMTM5を使用し、板厚方向に50μm、圧延方向に100μmの大きさの領域において01μmピッチで電子ビームを照射し、得られた測定データの内、信頼性指数が01以上のものを有効なデータとしてbcc粒の判定を行った。bcc粒として観察された、方位差15 ゚以上の粒界で囲まれた領域を一つのbcc粒として、個々のbcc粒の円相当直径および面積を求め、前述した5式にしたがって平均粒径を算出した。なお、平均粒径算出に際して、円相当直径が047μm以上であるbcc粒を有効なbcc粒とした。前述したように、EBSPによる金属組織評価では格子定数を考慮しないため、マルテンサイトのようなbct体心正方格子構造の粒も一緒に測定される。従って、bcc粒とは、bcc構造の粒とbct構造の粒の両者を包含するものである。得られた熱延鋼板を酸洗して冷間圧延母材とし、圧下率50~60で冷間圧延を施し、厚さ10~12mmの冷延鋼板を得た。連続焼鈍シミュレーターを用いて、得られた冷延鋼板を、10°C/sの加熱速度で550°Cまで加熱した後、2°C/sの加熱速度で表2に示される種々の温度まで加熱し95秒間均熱した。その後、700°Cからの平均冷却速度を60°C/sとして表2に示される種々の冷却停止温度まで冷却し、その温度に330秒間保持した後、室温まで冷却して焼鈍鋼板を得た。焼鈍鋼板から、SEM観察用試験片を採取し、圧延方向に平行な縦断面を研磨した後、鋼板表面から板厚の1/4深さ位置における金属組織を観察し、画像処理により、低温変態生成相およびポリゴナルフェライトの体積分率を測定した。またポリゴナルフェライト全体が占める面積をポリゴナルフェライトの結晶粒数で除し、ポリゴナルフェライトの平均粒径円相当直径を求めた。また、焼鈍鋼板から、XRD測定用試験片を採取し、鋼板表面から板厚の1/4深さ位置まで圧延面を化学研磨した後、X線回折試験を行い、残留オーステナイトの体積分率を測定した。具体的には、X線回折装置にリガク製RINT2500を使用し、Co-Kα線を入射してα相110、200、211回折ピークおよびγ相111、200、220回折ピークの積分強度を測定し、残留オーステナイトの体積分率を求めた。さらに、焼鈍鋼板から、EBSP測定用試験片を採取し、圧延方向に平行な縦断面を電解研磨した後、鋼板表面から板厚の1/4深さ位置において金属組織を観察し、画像解析により、残留オーステナイト粒の粒径分布および残留オーステナイトの平均粒径を測定した。具体的には、EBSP測定装置にTSL製OIMTM5を使用し、板厚方向に50μmであり圧延方向に100μmである領域において01μmピッチで電子ビームを照射し、得られた測定データの内、信頼性指数が01以上のものを有効なデータとしてfcc相の判定を行った。fcc相として観察され母相に囲まれた領域を一つの残留オーステナイト粒とし、個々の残留オーステナイト粒の円相当直径を求めた。残留オーステナイトの平均粒径は、円相当直径が015μm以上である残留オーステナイト粒を有効な残留オーステナイト粒とし、個々の有効な残留オーステナイト粒の円相当直径の平均値として算出した。また、粒径が12μm以上の残留オーステナイト粒の単位面積あたりの数密度NRを求めた。降伏応力YSおよび引張強度TSは、焼鈍鋼板から、圧延方向と直行する方向に沿ってJIS5号引張試験片を採取し、引張速度10mm/minで引張試験を行うことにより求めた。全伸びElは、圧延方向と直行する方向に沿って採取したJIS5号引張試験片に引張試験を行い、得られた実測値El0を用いて、上記式1に基づき、板厚が12mmである場合に相当する換算値を求めた。加工硬化指数n値は、圧延方向と直行する方向に沿って採取したJIS5号引張試験片に引張試験を行い、歪み範囲を5~10として求めた。具体的には、公称歪み5および10に対する試験力を用いて2点法により算出した。伸びフランジ性は、以下の方法で穴拡げ率λを測定することにより評価した。焼鈍鋼板から100mm角の正方形素板を採取し、クリアランス125で直径10mmの打ち抜き穴を開け、先端角60°の円錐ポンチでダレ側から打ち抜き穴を押し拡げ、板厚を貫通する割れが発生したときの穴の拡大率を測定し、これを穴拡げ率とした。表3に焼鈍後の冷延鋼板の金属組織観察結果および性能評価結果を示す。なお、表1~表3において、を付した数値は本発明の範囲外であることを意味する。本発明で規定する条件に従って製造された冷延鋼板の試験結果試験番号5~9、11、12、14、16~28は、いずれも、TS×Elの値が17000MPa以上、TS×n値の値が150以上、TS17×λの値が4700000MPa17以上であって、良好な延性、加工硬化性および伸びフランジ性を示した。特に、熱間圧延の最終1パスの圧下量が25超であり、巻取温度が500°C超であり、焼鈍後の二次冷却停止温度が340°C以上である試験結果試験番号5~9、11、12、18~28は、いずれも、TS×Elの値が19000MPa以上、TS×n値の値が160以上、TS17×λの値が6000000MPa17以上であって、特に良好な延性、加工硬化性および伸びフランジ性を示した。鋼組成または製造方法が本発明の規定する範囲から外れる鋼板についての試験結果試験番号1~4、10、13、15は、延性、加工硬化性および伸びフランジ性のいずれかもしくは全てが劣っていた。具体的には、鋼Aを用いた試験試験番号1は、鋼中のSi含有量が少ないために熱延鋼板のbcc粒の平均粒径が大きく、残留オーステナイトの平均粒径が大きく、また、残留オーステナイトの体積率が低く、加工硬化性および伸びフランジ性が悪い。鋼Bを用いた試験試験番号2、鋼Cを用いた試験試験番号4および鋼Hを用いた試験試験番号10は、熱間圧延完了から急冷停止までの時間が長く、熱延鋼板のbcc粒の平均粒径が大きいため、NRが大きく、加工硬化性および伸びフランジ性が悪い。鋼Bを用いた試験試験番号3および鋼Kを用いた試験試験番号15は、焼鈍中の均熱温度が低すぎるために低温変態生成相を主相とする金属組織が得られておらず、伸びフランジ性が悪い。鋼Kを用いた試験試験番号13は、熱延鋼板のbcc粒の平均粒径が大きいため、NRが大きく、加工硬化性および伸びフランジ性が悪い。"